Способ электрохимической переработки золотосодержащего сплава
METHOD OF ELECTROCHEMICAL PROCESSING OF THE GOLD-CONTAINING ALLOY

Изобретение относиться к гидрометаллургии благородных металлов.
Известны методы анодного электролитического аффинирования, включающие растворение золотосодержащего материала в растворах, состоящих из соляной кислоты, азотной кислоты, их смесей в различных соотношениях, а также в цианидсодержащих растворах. Азотно-солянокислые растворы отличает высокая анодная растворимость основного    компонента - золота, однако, эти растворы отличает также высокая токсичность по факту наличия легколетучих соединений, а также высокая растворимость по отношению ко всем остальным содержащимся в исходном анодном материале элементам, в том числе свинцу, олову и др., а также несмотря на то, что например, серебро образует при анодном растворении малорастворимый хлорид серебра, его произведение растворимости в высококонцентрированных солянокислых растворах увеличивается с возможностью загрязнения катодного осадка золота, а также за счет увеличения концентрационных величин элементов, растворимых в азотно-солянокислой среде с возможностью загрязнения катодного осадка золота за счет в том числе сорбционных процессов. Проблемы применения азотно-солянокислых растворов с целью электролитического аффинирования металлов связаны в том числе и с завышенной стоимостью применяемых реагентов, а также сложностью их последующей утилизации. Можно обратить внимание и на тот факт, что одним из недостатков получения катодных осадков из азотно-солянокислых растворов является необходимость проведения электролизных процессов с перенапряжением, отчего зависит сложность управления вольт-амперными характеристиками процесса, следствием чего становится проблематичным получение достаточно однородных катодных осадков.
Основными недостатками анодного растворения в среде цианидных растворов являются достаточно низкая избирательность получения катодных осадков по основному материалу – золоту из-за перехода в раствор водорастворимых соединений серебра и др., с последующим загрязнением катодного осадка, а также необходимость поддержания достаточно жестких условий проведения электролизных процессов, связанных с возможностью образования высокотоксичных легколетучих цианистых соединений. Существенным недостатком любых электролитических аффинажных процессов, связанных с применением цианидных растворов, является необходимость применения большого объема оборотных растворов, следствием чего является и проблема их утилизации.
Предлагаемый в способе изобретения сернокислотный тип электролита, в общем, лишен вышеперечисленных недостатков, то есть позволяет реализовать электролизные процессы с высокими концентрационными параметрами по переводу в раствор основного - золотоматериала, с минимизацией присутствия в растворе водорастворимых соединений, например свинца и серебра, что позволяет получать катодные осадки с отсутствием этих примесей уже на первой стадии электролитического аффинирования.
4
Реализация способа осуществляется следующим образом. В стандартную электролитическую ячейку с размещенными в ней катодом, состоящим из различного типа электропроводного материала, например титан, химически чистое золото, углерод и др., и анодом, состоящим из электропроводного сплава, содержащим благородные металлы, в том числе золото, а в качестве электролита используется сернокислотный раствор хлорида натрия и нитрата аммония в различных концентрационных соотношениях, вариант с возможной заменой нитрата аммония на нитраты щелочных металлов не рассматривается. Процесс анодного растворения сопровождается переходом в раствор Au, Ni, Fe, Cu и т.д., катодный осадок представляет собой Au или AuCu при достаточно высоких содержаниях Сu в анодном материале, анодный «шлам» представляет собой осадок, содержащий AgCl, PbSO, Pt, Rh, Ru, Ir и др. Попадание небольших количеств меди, содержащейся в анодном материале, подвергаемом электролитическому аффинированию в катодный осадок, возможно предотвратить за счет ее удержания в «хвостовых» остатках электролита на последних стадиях электролизных процессов. Обращаем внимание на то обстоятельство, что при азотно-солянокислотном и цианидном электролитическом аффинировании невозможно предотвратить попадание меди в катодные осадки при достаточно высоких ее концентрациях в анодном материале, в патентных разработках данный факт особо не афишируется.
Технико-экономическим эффектом является использование легкодоступных химических реагентов с низкой стоимостью, получение высококонцентрированного по основному веществу - золоту катодного осадка уже на первой стадии электролитического аффинирования, заниженная токсичность производственного процесса по отношению к азотно-солянокислым и цианидным растворам электролитов, большая глубина катодного извлечения основного материала - золота из оборачиваемых растворов, хорошая управляемость процессом электролитического аффинирования как за счет изменения концентрационных составляющих электролита, так и электроуправляющими процессами за счет изменения межэлектродной разности потенциалов с изменением плотностных характеристик катодного тока. Возможность получения высокопробного катодного материала - золота  по факту реализации предлагаемого способа изобретения с переводом материала с заниженными пробными характеристиками, например 99. или 99,9. в материал 99,99 или 99,999, что позволит перевести, например, весь золотой запас - - золото - в более высокопробный со всеми вытекающими из этого экономическими последствиями.